(57)【要約】【課題】優れた紫外線吸収能を有すると共に、プラスチックフィルムとの密着性に優れ、長期耐候性を備えたフィルムを提供すること。【解決手段】片面又は両面を易接着処理したプラスチックフィルムの処理面上に、特定構造の紫外線吸収性単量体をラジカル重合してなる紫外線吸収性重合体を含有し（他の重合体は混合しない）、かつ硬化された紫外線吸収性重合体層を有することを特徴とする紫外線吸収性複合フィルムを開示する。【選択図】なし【特許請求の範囲】
【請求項１】
片面又は両面を易接着処理したプラスチックフィルムの処理面上に、下記一般式（１）及び（２）で表される紫外線吸収性単量体から選ばれる少なくとも一種を２０質量％〜３０質量％含む単量体組成物をラジカル重合してなる紫外線吸収性重合体を含有し（他の重合体は混合しない）、かつ硬化された紫外線吸収性重合体層を有することを特徴とする紫外線吸収性複合フィルム。
【化１】
2007152962.tif 000010
（式中、Ｒ１は水素原子または炭素数１〜８の炭化水素基を表し、Ｒ２は低級アルキレン基を表し、Ｒ３は水素原子またはメチル基を表し、Ｘは水素原子、ハロゲン、炭素数１〜８の炭化水素基、低級アルコキシ基、シアノ基またはニトロ基を表す。）
【化２】
2007152962.tif 000011
（式中、Ｒ４は低級アルキレン基を表し、Ｒ５は水素原子またはメチル基を表す。）
【請求項２】
当該重合体が下記一般式（３）、（４）及び（５）で表される単量体から選ばれる少なくとも一種をさらに含む単量体組成物をラジカル重合したものである請求項１記載の紫外線吸収性複合フィルム。
【化３】
2007152962.tif 000012
（式中、Ｒ６は水素原子またはシアノ基を表し、Ｒ７、Ｒ８はそれぞれ独立して水素原子またはメチル基を表し、Ｒ９は水素原子または炭化水素基を表し、Ｙは酸素原子またはイミノ基を表す。）
【化４】
2007152962.tif 000013
（式中、Ｒ６は水素原子またはシアノ基を表し、Ｒ７、Ｒ８、Ｒ７’、Ｒ８’はそれぞれ独立して水素原子またはメチル基を表し、Ｙは酸素原子またはイミノ基を表す。）
【化５】
2007152962.tif 000014
（式中、Ｒ１０は水素原子またはメチル基を表し、Ｚは炭素数が４以上の炭化水素基を表す。）
【請求項３】
紫外線吸収性重合体が硬化性官能基を有し、紫外線吸収性重合体層が硬化剤を含む請求項１又は２記載の紫外線吸収性複合フィルム。
【請求項４】
硬化性官能基が活性水素を有する基である請求項３記載の紫外線吸収性フィルム。
【請求項５】
硬化剤がイソシアネート化合物、エポキシ樹脂又はアミノプラスト樹脂である請求項３又は４記載の紫外線吸収性フィルム。
【請求項６】
プラスチックフィルムの厚さが１〜１，０００ミクロンであり、易接着処理面の表面ぬれ指数が３６ｄｙｎ／ｃｍ以上である請求項１乃至５のいずれかに記載の紫外線吸収性複合フィルム。
【発明の詳細な説明】
【技術分野】
【０００１】
本発明は、紫外線吸収能を有し、かつ長期耐候性に優れた紫外線吸収性複合フィルムに関するものである。
【背景技術】
【０００２】
紫外線を遮断して内部を保護するために、農業用グリーンハウスなどの屋外で使用するフィルム、建物や自動車の窓などに貼着するフィルムとして紫外線吸収性フィルムがこれまでから使用されている。かかる紫外線吸収性フィルムそのものの耐候性を向上させる手段として、これまで種々の技術が提案されている。例えば特許文献１には、フィルム用樹脂に紫外線吸収剤を練り込んだフィルム、特許文献２には、紫外線吸収性モノマーを共重合したアクリル樹脂を使用したフィルム、特許文献３には、プラスチックフィルム表面に紫外線吸収型アクリル系樹脂及びカチオン系ポリマーを主成分とした被覆層を設けた複合フィルムがそれぞれ提案されている。
【特許文献１】特公平４−２１０１号公報
【特許文献２】特開平９−２５４３４５号公報
【特許文献３】特開平７−２１４７３２号公報
【発明の開示】
【発明が解決しようとする課題】
【０００３】
しかしながら、フィルム用樹脂に紫外線吸収剤を練り込んだフィルムでは、紫外線吸収剤が溶出したり、ブリードアウトするといった問題や耐候性が不十分であるといった問題がある。また紫外線吸収モノマーを共重合したアクリル樹脂を使用したフィルムやプラスチックフィルム表面に紫外線吸収型アクリル系樹脂及びカチオン系ポリマーを主成分とした被覆層を設けた複合フィルムでは、プラスチックフィルムとの密着性に劣り、長期間使用すると層間で劣化を起こす。
【０００４】
本発明は、このような問題を解決するためになされたものであって、優れた紫外線吸収能を有すると共に、プラスチックフィルムとの密着性に優れ、長期耐候性を備えたフィルムを提供することを目的とする。
【課題を解決するための手段】
【０００５】
本発明によれば、片面又は両面を易接着処理したプラスチックフィルムの処理面上に、下記一般式（１）及び（２）で表される紫外線吸収性単量体から選ばれる少なくとも一種を含む単量体組成物をラジカル重合してなる紫外線吸収性重合体を含有し、かつ硬化された紫外線吸収性重合体層を有することを特徴とする紫外線吸収性複合フィルムが提供される。
【０００６】
【化１】
2007152962.tif 000002
（式中、Ｒ1は水素原子または炭素数１〜８の炭化水素基を表し、Ｒ2は低級アルキレン基を表し、Ｒ3は水素原子またはメチル基を表し、Ｘは水素原子、ハロゲン、炭素数１〜８の炭化水素基、低級アルコキシ基、シアノ基またはニトロ基を表す。）
【０００７】
【化２】
2007152962.tif 000003
（式中、Ｒ4は低級アルキレン基を表し、Ｒ5は水素原子またはメチル基を表す。）
【０００８】
当該重合体は下記一般式（３）、（４）及び（５）で表される単量体から選ばれる少なくとも一種をさらに含む単量体組成物をラジカル重合したものであることが好ましい。
【０００９】
【化３】
2007152962.tif 000004
（式中、Ｒ6は水素原子またはシアノ基を表し、Ｒ7、Ｒ8はそれぞれ独立して水素原子またはメチル基を表し、Ｒ9は水素原子または炭化水素基を表し、Ｙは酸素原子またはイミノ基を表す。）
【００１０】
【化４】
2007152962.tif 000005
（式中、Ｒ6は水素原子またはシアノ基を表し、Ｒ7、Ｒ8、Ｒ7'、Ｒ8'はそれぞれ独立して水素原子またはメチル基を表し、Ｙは酸素原子またはイミノ基を表す。）
【００１１】
【化５】
2007152962.tif 000006
（式中、Ｒ10は水素原子またはメチル基を表し、Ｚは炭素数が４以上の炭化水素基を表す。）
【００１２】
また紫外線吸収性複合フィルムは、紫外線吸収性重合体が硬化性官能基を有し、紫外線吸収性重合体層が硬化剤を含むものであることがよい。
【００１３】
このとき硬化性官能基は活性水素を有する基であることが好ましい。また硬化剤は、イソシアネート化合物、エポキシ樹脂又はアミノプラスト樹脂であることが好ましい。
【００１４】
プラスチックフィルムの厚さは、１〜１，０００ミクロンであり、易接着処理面の表面ぬれ指数は、３６ｄｙｎ／ｃｍ以上であることが好ましい。
【発明の効果】
【００１５】
本発明の紫外線吸収性複合フィルムは、優れた紫外線吸収能を有すると共に、プラスチックフィルムとの密着性に優れ、長期耐候性を備える。
【発明を実施するための最良の形態】
【００１６】
本発明の紫外線吸収性複合フィルムは、片面又は両面を易接着処理したプラスチックフィルムの処理面上に紫外線吸収性重合体層を有することが大きな特徴の一つである。易接着処理した面上に紫外線吸収性重合体層を形成するので、プラスチックフィルムと当該重合体層の密着がより強くなり、プラスチックフィルムと当該重合体層の間での剥がれや劣化が生じない。またプラスチックフィルム上に紫外線吸収性重合体層を形成しているので、紫外線吸収性重合体のみからなるフィルムに比べ、引っ張り及び折り曲げ強度が強くなる。
【００１７】
本発明で使用するプラスチックフィルムとしては、公知のプラスチックフィルムであればいずれも使用することができる。例えば、ポリエチレンフィルム、ポリプロピレンフィルム等のポリオレフィンフィルム；ポリスチレンフィルム；ポリエチレンテレフタレート等のポリエステルフィルム；ポリカーボネートフィルム；トリアセチルセルロースフィルム；セロハンテープフィルム；フッ素フィルム；ポリアミドフィルム；ポリイミドフィルム；ポリフェニレンスルフィドフィルム；ポリエーテルイミドフィルム；ポリエーテルスルフィドフィルム；ポリスルホンフィルム；ポリアクリロニトリルフィルム；ポリ酢酸ビニルフィルム；ポリエーテルエーテルケトン等の単体又は複合体が挙げられる。フィルムとしての機械的、熱的物性面から、ポリエステルフィルム、ポリオレフィンフィルム、ポリフェニレンスルフィドフィルム、フッ素フィルムの単体又は複合体が好ましい。
【００１８】
また、かかるプラスチックフィルムには、必要に応じて、本発明の効果を損なわない範囲において、公知の添加剤を配合してもよい。添加剤としては、例えば耐熱安定剤、耐酸化安定剤、顔料、染料、無機・有機微粉末、分散剤、カップリング剤、充填剤等が挙げられる。
【００１９】
さらに、プラスチックフィルムは、未配向、一軸配向、二軸配向のいずれでも使用することができるが、機械的強度が要求される場合には配向フィルムが好ましい。
【００２０】
プラスチックの厚みに特に限定はないが、１〜１，０００ミクロンの範囲が好ましい。また、プラスチックフィルムの光学的特性等についても特に限定はなく、本発明の紫外線吸収性複合フィルムの用途に応じて、所望のものを使用すればよい。
【００２１】
本発明の紫外線吸収性複合フィルムでは、上記プラスチックフィルムの片面又は両面を易接着処理する。本発明における易接着処理とは、コロナ放電処理、プラズマ処理、アルカリ金属溶液処理、高周波スパッタエッチング処理等の表面処理及びポリエステル、ポリ（メタ）アクリル酸エステル、ポリウレタン、ハロゲン化ポリオレフィン等又はこれらの混合物もしくは反応物による下塗り処理を言う。かかる易接着処理の強度に特に限定はないが、密着性の点からＪＩＳ−Ｋ−６７６８に基づく表面ぬれ指数が３６ｄｙｎ／ｃｍ以上であることが望ましい。
【００２２】
本発明における紫外線吸収性重合体は、一般式（１）及び（２）で表される紫外線吸収性単量体から選ばれる少なくとも一種を含む単量体組成物をラジカル重合してなる重合体であり、単量体組成物が一般式（３）、（４）、（５）で表される単量体をさらに含んでいてもよい。
【００２３】
本発明における前記一般式（１）で表される紫外線吸収性単量体は、式中、Ｒ1は水素原子または炭素数１〜８の炭化水素基で構成され、Ｒ2は低級アルキレン基で構成され、Ｒ3は水素原子またはメチル基で構成され、Ｘは水素、ハロゲン、炭素数１〜８の炭化水素基、低級アルコキシ基、シアノ基またはニトロ基で構成されるベンゾトリアゾール類である。
【００２４】
上記式中、Ｒ1で表される置換基としては、例えば水素原子、メチル基、エチル基、プロピル基、イソプロピル基、ブチル基、イソブチル基、ｔｅｒｔ−ブチル基、ペンチル基、ヘキシル基、ヘプチル基、オクチル基などの鎖式炭化水素基；シクロプロピル基、シクロペンチル基、シクロヘキシル基、シクロヘプチル基、シクロオクチル基などの脂環式炭化水素基；フェニル基、トリル基、キシリル基、ベンジル基、フェネチル基などの芳香族炭化水素基であり、Ｒ2で表される置換基は、具体的には炭素数１〜６のアルキレン基であって、メチレン基、エチレン基、トリメチレン基、テトラメチレン基などの直鎖状アルキレン基及びプロピレン基、２−メチルトリメチレン基、２−メチルテトラメチレン基などの分枝鎖状アルキレン基であり、Ｘで表される置換基は、水素；フッ素、塩素、シュウ素、ヨウ素などのハロゲン；メチル基、エチル基、プロピル基、イソプロピル基、ブチル基、イソブチル基、ｔｅｒｔ−ブチル基、ペンチル基、ヘキシル基、ヘプチル基、オクチル基などの鎖式炭化水素基：シクロプロピル基、シクロペンチル基、シクロヘキシル基、シクロヘプチル基、シクロオクチル基などの脂環式炭化水素基：フェニル基、トリル基、キシリル基、ベンジル基、フェネチル基などの芳香族炭化水素基；メトキシ基、エトキシ基、プロポキシ基、ブトキシ基、ペントキシ基、ヘプトキシ基など炭素数１〜６の低級アルコキシ基；シアノ基；ニトロ基である。
【００２５】
前記一般式（１）で表される紫外線吸収性単量体としては、例えば２−［２'−ヒドロキシ−５'−（メタクリロイルオキシメチル）フェニル］−２Ｈ−ベンゾトリアゾール、２−［２'−ヒドロキシ−５'−（メタクリロイルオキシエチル）フェニル］−２Ｈ−ベンゾトリアゾール、２−［２'−ヒドロキシ−５'−（メタクリロイルオキシプロピル）フェニル］−２Ｈ−ベンゾトリアゾール、２−［２'−ヒドロキシ−５'−（メタクリロイルオキシヘキシル）フェニル］−２Ｈ−ベンゾトリアゾール、２−［２'−ヒドロキシ−３'−ｔｅｒｔ−ブチル−５'−（メタクリロイルオキシエチル）フェニル］−２Ｈ−ベンゾトリアゾール、２−［２'−ヒドロキシ−５'−ｔｅｒｔ−ブチル−３'−（メタクリロイルオキシエチル）フェニル］−２Ｈ−ベンゾトリアゾール、２−［２'−ヒドロキシ−５'−（メタクリロイルオキシエチル）フェニル］−５−クロロ−２Ｈ−ベンゾトリアゾール、２−［２'−ヒドロキシ−５'−（メタクリロイルオキシエチル）フェニル］−５−メトキシ−２Ｈ−ベンゾトリアゾール、２−［２'−ヒドロキシ−５'−（メタクリロイルオキシエチル）フェニル］−５−シアノ−２Ｈ−ベンゾトリアゾール、２−［２'−ヒドロキシ−５'−（メタクリロイルオキシエチル）フェニル］−５−ｔｅｒｔ−ブチル−２Ｈ−ベンゾトリアゾール、２−［２'−ヒドロキシ−５'−（メタクリロイルオキシエチル）フェニル］−５−ニトロ−２Ｈ−ベンゾトリアゾールなどが挙げられるが、特にこれらに限定されるものではない。一般式（１）で表されるこれら紫外線吸収性単量体は一種類のみを用いてもよく、また二種類以上を適宜混合して用いてもよい。
【００２６】
また前記一般式（２）で表される紫外線吸収性単量体は、式中、Ｒ4で表される置換基は低級アルキレン基で構成され、Ｒ5で表される水素原子またはメチル基で構成されるベンゾトリアゾール類である。
【００２７】
上記式中、Ｒ4で表される置換基は、具体的には炭素数２または３のアルキレン基であって、エチレン基、トリメチレン基、プロピレン基などを挙げることができる。
【００２８】
前記一般式（２）で表される紫外線吸収性単量体としては、例えば、２−〔２'−ヒドロキシ−５'−（β−メタクリロイルオキシエトキシ）−３'−ｔｅｒｔ−ブチルフェニル〕−４−ｔｅｒｔ−ブチル−２Ｈ−ベンゾトリアゾールが挙げられるが、特にこれに限定されるものではない。一般式（２）で表されるこれら紫外線吸収性単量体は一種類のみを用いてもよく、また二種類以上を適宜混合してもよい。
【００２９】
本発明で使用する一般式（３）、（４）の紫外線安定性単量体において、式中、Ｒ6で示される置換基は水素原子またはシアノ基で構成され、Ｒ7、Ｒ8、Ｒ7'、Ｒ8'で示される置換基はそれぞれ独立して水素原子またはメチル基で構成され、Ｒ9で示される置換基が水素原子または炭化水素基で構成され、Ｙで示される置換基が酸素原子またはイミノ基で構成されるピペリジン類である。
【００３０】
上記Ｒ9で示される置換基としては、具体的には水素原子、炭素数１〜１８の炭化水素基であって、メチル基、エチル基、プロピル基、イソプロピル基、ブチル基、イソブチル基、ｔｅｒｔ−ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基など鎖式炭化水素基；シクロプロピル基、シクロペンチル基、シクロヘキシル基、シクロヘプチル基、シクロオクチル基などの脂環式炭化水素基；フェニル基、トリル基、キシリル基、ベンジル基、フェネチル基などの芳香族炭化水素基などが非限定的に例示される。
【００３１】
前記一般式（３）で表される紫外線安定性単量体としては、例えば４−（メタ）アクリロイルオキシ−２，２，６，６−テトラメチルピペリジン、４−（メタ）アクリロイルアミノ−２，２，６，６−テトラメチルピペリジン、４−（メタ）アクリロイルオキシ−１，２，２，６，６−ペンタメチルピペリジン、４−（メタ）アクリロイルアミノ−１，２，２，６，６−ペンタメチルピペリジン、４−シアノ−４−（メタ）アクリロイルアミノ−２，２，６，６−テトラメチルピペリジン、４−クロトノイルオキシ−２，２，６，６−テトラメチルピペリジン、４−クロトノイルアミノ−２，２，６，６−テトラメチルピペリジンなどが挙げられ、これらの一種のみを用いてもよく、また二種以上を適宜混合して用いてもよい。もちろん一般式（３）の紫外線安定性単量体はこれら化合物に限定されるものではない。
【００３２】
前記一般式（４）で表される紫外線安定性単量体としては、例えば１−（メタ）アクリロイル−４−（メタ）アクリロイルアミノ−２，２，６，６−テトラメチルピペリジン、１−（メタ）アクリロイル−４−シアノ−４−（メタ）アクリロイルアミノ−２，２，６，６−テトラメチルピペリジン、１−クロトノイル−４−クロトイルオキシ−２，２，６，６−テトラメチルピペリジンなどが挙げられ、これら一種のみを用いてもよく、また二種以上を適宜混合して用いてもよい。なお一般式（４）の紫外線安定性単量体はこれらに限定されるものではない。
【００３３】
本発明に係る一般式（５）に表される不飽和単量体は、式中、Ｒ10で示される置換基が水素原子またはメチル基で構成され、Ｚで示される置換基が炭素数４以上の炭化水素基で構成される不飽和単量体である。
【００３４】
上記式中、Ｚで表される置換基はシクロヘキシル基、メチルシクロヘキシル基、シクロドデシル基などの炭素数４以上の脂環式炭化水素基；ブチル基、イソブチル基、ｔｅｒｔ−ブチル基、２−エチルヘキシル基、ヘプチル基、オクチル基、ノニル基、デシル基、ウンデシル基、ドデシル基、ペンタデシル基、オクタデシル基など炭素数４以上の直鎖または分枝鎖のアルキル基；ボルニル基、イソボルニル基などの炭素数４以上の多環式炭化水素基であり、中でも脂環式炭化水素基、分枝鎖のアルキル基、炭素数６以上の直鎖アルキル基が好ましい。
【００３５】
本発明に係る一般式（５）に表される不飽和単量体として、例えばシクロヘキシル（メタ）アクリレート、メチルシクロヘキシル（メタ）アクリレート、シクロドデシル（メタ）アクリレート、ｔｅｒｔ−ブチルシクロヘキシル（メタ）アクリレート、イソブチル（メタ）アクリレート、ｔｅｒｔ−ブチル（メタ）アクリレート、ラウリル（メタ）アクリレート、イソボルニル（メタ）アクリレート、ステアリル（メタ）アクリレート、２−エチルヘキシル（メタ）アクリレートなどが挙げられ、これらの一種または二種以上が使用できる。
【００３６】
また上記単量体以外のその他の共重合可能な不飽和単量体は、紫外線吸収性単量体が繰り返し単位の一部として含まれる重合体に要求される各種物性を損なわないものであればいずれも使用することができる。具体的には、（メタ）アクリル酸、クロトン酸、イタコン酸、マレイン酸、無水マレイン酸等のカルボキシル基含有不飽和単量体；２−（メタ）アクリロイルオキシエチルアシッドホスフェート、２−（メタ）アクリロイルオキシプロピルアシッドホスフェート、２−（メタ）アクリロイルオキシ−３−クロロプロピルアシッドホスフェート、２−メタクリロイルオキシエチルフェニルリン酸等の酸性リン酸エステル系不飽和単量体；ヒドロキシエチル（メタ）アクリレート、ヒドロキシプロピル（メタ）アクリレート、カプロラクトン変性ヒドロキシ（メタ）アクリレート（例えば、ダイセル化学工業株式会社製；商品名「プラクセルＦＭ」）、フタル酸とプロピレングリコールとから得られるポリエステルジオールのモノ（メタ）アクリレート等の活性水素を有する基を含有する不飽和単量体；メチル（メタ）アクリレート、エチル（メタ）アクリレート、プロピル（メタ）アクリレート、イソプロピル（メタ）アクリレート等の（メタ）アクリル酸低級アルキルエステル；グリシジル（メタ）アクリレート等のエポキシ基含有不飽和単量体；（メタ）アクリルアミド、ウレイドエチルアクリレート、ウレイドエチルビニルエーテル、メタクリロイルジシアンアミド、Ｎ，Ｎ' −ジメチルアミノチル（メタ）アクリレート、ビニルピリジン、ビニルイミダゾール等の含窒素不飽和単量体；β−ビニルオキシエチルメタクリレート、２−ブチン−１−オールアクリレート等の２個の重合性二重結合を有する不飽和単量体；塩化ビニル、塩化ビニリデン等のハロゲン含有不飽和単量体；スチレン、α−メチルスチレン、ビニルトルエン等の芳香族不飽和単量体；酢酸ビニル等のビニルエステル；ビニルエーテルなどが挙げられるが、特にこれらに限定されるものではない。その他単量体は必要に応じて一種類のみを用いてもよく、また二種以上を用いてもよい。
【００３７】
なお、後述する紫外線吸収性重合体層の硬化処理において、紫外線吸収性重合体が単独で硬化する場合には、上記その他単量体として、エポキシ基やイソシアネート基を有する不飽和単量体を含むか、エポキシ基、イソシアネート基、重合性二重結合を持つ化合物を、紫外線共重合体を重合した後にこれらの官能基が残るように付加する必要がある。一方、架橋剤によって架橋硬化する場合には、エポキシ基やカルボキシル基、活性水素を有する基等の硬化性官能基を有する不飽和単量体を含んでいる必要がある。これらの中でも活性水素を有する基が硬化性官能基として好ましい。
【００３８】
一般式（１）、（２）で表される紫外線吸収性単量体の使用量は、特に限定されないが、紫外線吸収性重合体に対して０．１〜９９ｗｔ％とすることが望まれる。より好ましい範囲について述べると、下限側として好ましくは１ｗｔ％、さらに好ましくは５ｗｔ％である。他方上限側として好ましくは６０ｗｔ％、さらに好ましくは５０ｗｔ％である。０．１ｗｔ％よりも少ないと得られる紫外線吸収性重合体の紫外線遮断能力が不十分となり、９９ｗｔ％よりも多いと紫外線吸収性重合体の他の樹脂との相溶性が悪くなることがある。
【００３９】
また、紫外線吸収性重合体層中の紫外線吸収性単量体の使用量は、特に限定されないが、紫外線吸収性重合体層の層厚との関係において、膜厚（μｍ）と紫外線吸収性重合体層１００ｇに対する紫外線吸収性単量体の使用量（ｇ）との積が１〜５，０００の範囲にあるのがよい。より好ましい範囲について述べると、下限側として好ましくは１０、さらに好ましくは１００である。他方上限側として好ましくは２，５００、さらに好ましくは１，５００である。上記積が１より小さいと紫外線遮断能力が不足するおそれがあり、５，０００より大きいと紫外線吸収性重合体層の膜厚が厚くなりすぎたり、紫外線吸収性単量体の量が多くなりすぎフィルム自体の伸びが低下するおそれがある。
【００４０】
一般式（３）、（４）で表される紫外線安定性単量体の使用量は、特に限定されるものではないが、紫外線吸収性重合体に対して１〜９９．９ｗｔ％とすることが望まれる。より好ましい範囲について述べると、下限側として好ましくは５ｗｔ％、さらに好ましくは１０ｗｔ％である。他方上限側として好ましくは８０ｗｔ％、さらに好ましくは５０ｗｔ％である。紫外線安定性単量体の合計使用量が１ｗｔ％よりも少ないと、紫外線吸収性重合体層の耐久性が悪くなることがあり、９９．９ｗｔ％よりも多いと、紫外線吸収性重合体中の紫外線吸収性単量体の含有量が少なくなりすぎ、得られる紫外線吸収性重合体層の紫外線遮断能力が不十分となることがある。
【００４１】
一般式（５）で表される不飽和単量体の使用量は、特に限定されるものではないが、紫外線吸収性重合体に対して１〜９９．９ｗｔ％とすることが望まれる。より好ましい範囲について述べると、下限側として好ましくは５ｗｔ％、さらに好ましくは１０ｗｔ％である。他方上限側として好ましくは８０ｗｔ％、さらに好ましくは５０ｗｔ％である。１ｗｔ％よりも少ないと、得られる紫外線吸収性重合体の他の樹脂との相溶性が悪くなることがあり、９９．９ｗｔ％よりも多いと、紫外線吸収性重合体中の紫外線吸収性単量体の含有量が少なくなりすぎ、得られる紫外線吸収性重合体層の紫外線遮断能力が不十分となることがある。
【００４２】
上記単量体の混合方法は、特に限定されるものではなく、従来公知の混合方法が採用され得る。
【００４３】
また単量体組成物を共重合させる際の重合方法は、特に限定されるものではなく、従来公知の重合方法が採用され得る。例えば、溶液重合、分散重合、懸濁重合、乳化重合等の重合方法が使用できる。溶液重合法を用いて単量体組成物を重合させる場合に用いることができる溶媒としては、トルエン、キシレン、その他高沸点の芳香族系溶媒；酢酸ブチル、酢酸エチル、セロソルブアセテート等のエステル系溶媒；アセトン、メチルエチルケトン、メチルイソブチルケトン等のケトン系溶媒；ジメチルホルムアミドなどが挙げられる。もちろん使用し得る溶媒がこれら溶媒に限定されるものではない。これら溶媒は一種のみを使用してもよいし、二種以上を混合して使用してもよい。なお、溶媒の使用量は生成物の濃度などを考慮し適宜定めればよい。
【００４４】
また単量体組成物を共重合させる際には重合開始剤を用いる。重合開始剤としては、たとえば２，２'−アゾビス−（２−メチルブチロニトリル）、ｔｅｒｔ−ブチルパーオキシ−２−エチルヘキサノエート、２，２'−アゾビスイソブチロニトリル、ベンゾイルパーオキサイド、ジ−ｔｅｒｔ−ブチルパーオキサイド等の通常のラジカル重合開始剤が挙げられる。重合開始剤の使用量は、要求される重合体の特性値などから適宜決定されるべきものであり、特に限定はない。
【００４５】
反応温度は、特に限定されるものではないが、室温〜２００℃の範囲が好ましく、４０〜１４０℃がより好ましい。なお反応時間は、用いる単量体組成物の組成や重合開始剤の種類などに応じて、重合反応が完結するように適宜設定すればよい。
【００４６】
紫外線吸収性重合体の重量平均分子量（Ｍｗ）は、特に限定されないが、２，０００〜５００，０００が好ましく、より好ましくは４，０００〜３００，０００であり、さらに好ましくは５，０００〜２００，０００である。なお重量平均分子量は、ポリスチレン標準ＧＰＣで測定した値である。
【００４７】
次に紫外線吸収性重合体層の形成について説明する。生成された紫外線吸収性重合体を、必要により他の重合体と混合して紫外線吸収性重合体層組成物とし、プラスチックフィルム上に塗布する。当該組成物のプラスチックフィルムへの塗布は、浸漬、吹き付け、刷毛塗り、カーテンフローコータ、グラビアコート、ロールコート、スピンコート、バーコート、静電塗装などの方法により行うことができる。その後に塗布した紫外線吸収性重合体層を加熱したり、紫外線や電子線を照射して硬化させて最終成形物を得る。
【００４８】
ここで、生成された紫外線吸収性重合体が単独で硬化できない重合体の場合には、硬化剤を添加する必要がある。かかる硬化剤は、紫外線吸収性重合体に存在する硬化性官能基、例えば水酸基やアミノ基、カルボキシル基又はその無水物、エポキシ基、アミド基等と架橋硬化反応する官能基を１分子当たり２個以上含む化合物又はポリマーであって、紫外線吸収性重合体に存在する官能基の種類に応じて選択・使用される。例えば、紫外線吸収性重合体に存在する官能基がカルボキシル基又はその無水物である場合には、ポリイソシアネート化合物又はその変性物、アミノプラスト樹脂、エポキシ樹脂等の架橋硬化剤、当該官能基がエポキシ基である場合には、アミンやカルボン酸、アミド、Ｎ−メチロールアルキルエーテル等を含む化合物からなる架橋硬化剤、当該官能基が水酸基やアミノ基である場合には、ポリイソシアネート化合物又はその変性物、エポキシ樹脂、アミノプラスト樹脂等の架橋硬化剤を挙げることができる。これら硬化剤の中でも、活性水素を有する基との組み合わせにおいて、イソシアネート化合物、エポキシ樹脂、アミノプラスト樹脂が好ましい。
【００４９】
これら架橋硬化剤は単独又は２種以上併用してもよい。架橋硬化剤の使用量は、架橋硬化剤の種類等によって適宜決定されるものであるが、一般的には紫外線吸収性重合体１００重量部に対して０．０１〜５０重量部の範囲が好ましい。また架橋反応を促進させるために架橋触媒を添加してもよい。かかる架橋触媒としては例えば、塩類や無機物質、有機物質、酸物質、アルカリ物質等が挙げられる。
【００５０】
また、紫外線吸収性重合体と混合される上記他の重合体としては、熱可塑性重合体又は単独あるいは架橋剤によって架橋硬化する熱硬化性重合体を使用することができる。本発明の紫外線吸収性複合フィルムの用途・要求される特性によって、当該重合体の種類・使用量を適宜決定すればよい。当該重合体としては、例えばポリ塩化ビニル樹脂、ポリエステル樹脂、アクリル樹脂、シリコン樹脂等の熱可塑性重合体；ウレタン樹脂、アミノプラスト樹脂、シリコン樹脂等の単独硬化する熱硬化性重合体；ポリエステル樹脂、アクリル樹脂等の硬化剤によって硬化する熱硬化性重合体を挙げることができる。
【００５１】
紫外線吸収性重合体層はその他に種々の添加剤を含んでもよい。添加剤としては、例えば、塗料などの層形成用組成物に一般に使用されるレベリング剤；黄鉛、モリブデートオレンジ、紺青、カドミウム系顔料、チタン白、複合酸化物顔料、透明酸化鉄、カーボンブラック、環式高級顔料、溶性アゾ顔料、銅フタロシアニン顔料、染付顔料、顔料中間体などの顔料；顔料分散剤；抗酸化剤；粘性改質剤；耐光安定剤；金属不活性化剤；過酸化物分解剤；充填剤；補強剤；可塑剤；潤滑剤；防食剤；防錆剤；蛍光性増白剤；有機・無機防炎剤；滴下防止剤；溶融流改質剤；静電防止剤などが挙げられる。
【００５２】
紫外線吸収性重合体層が、加熱によって硬化される場合、硬化温度は架橋性官能基の種類や使用する硬化剤の種類によって異なるが、例えば室温〜２５０℃の温度で硬化するのか好ましい。
【００５３】
紫外線照射によって硬化される場合、その硬化方法は、使用する光重合開始剤、紫外線を発生させる光源の種類、光源と塗布面との距離などの条件によっても異なってくるが、例えば波長１，０００〜８，０００オングストロームの紫外線を通常数秒間、長くとも数十秒間照射する方法を挙げることができる。
【００５４】
電子線照射によって硬化される場合には、たとえば通常５０〜１０００ｋｅｖ、好ましくは１００〜３００ｋｅｖの加速電圧で、吸収線が１〜２０Ｍｒａｄ程度となるように電子線を照射する方法を挙げることができる。電子線照射は大気中で行ってもよいが、窒素などの不活性ガス中で行うのが好ましい。
【００５５】
また紫外線照射又は電子線照射後、必要に応じて加熱を行い、硬化を一層進行させてもよい。
【００５６】
紫外線吸収性重合体層の厚さは、１〜２００ミクロンが好ましく、より好ましくは２〜１００ミクロン、さらに好ましくは２〜５０ミクロンである。厚さが２００ミクロンより厚いと、塗工速度が遅くなり、またプラスチックフィルム本来の性能が低下することがある。他方厚さが１ミクロンより薄いと、プラスチックフィルム上への均一塗工が困難となり、また紫外線吸収能が不十分となることがある。
【実施例】
【００５７】
以下、実施例および比較例によって本発明をさらに詳細に説明するが、本発明はこれらにより何ら限定されるものではない。なお特に断りのない限り、実施例および比較例に記載された「部」は重量部を、「％」は「重量％」を示すものとする。
【００５８】
（紫外線吸収性重合体の合成）
（合成例１）
攪拌機、滴下口、温度計、冷却管および窒素ガス導入口を備えた５００ミリリットルのフラスコに溶媒としての酢酸ブチル１００部、滴下槽には２−[２'−ヒドロキシ−５'−（メタクリロイルオキシエチル）フェニル]−２Ｈ−ベンゾトリアゾール１０部、ブチルアクリレート３０部、２−ヒドロキシエチルメタクリレート１０部、メチルメタクリレート３０部、ブチルメタクリレート２０部、開始剤としてｔ−ブチルパーオキシ−２−エチルヘキサノエート４部とを仕込む。滴下槽中の混合物の４０ｗｔ％をまずフラスコに加え、窒素ガスを導入し、撹拌しながら徐々に昇温して１２０℃まで加熱した。昇温後、滴下槽中の残りの混合物を４時間かけて滴下し、滴下後さらに２時間加熱して紫外線吸収性重合体の５０％溶液を得た。なお、この重合体の数平均分子量は５，７００であった。この紫外線吸収性重合体を重合体１とする。表１に単量体組成物の種類と配合量、及び得られた重合体の特性値を示す。
【００５９】
（合成例２〜８）
表１に示す単量体組成物及び配合量で、実施例１と同様にして紫外線吸収性重合体を製造した。製造した重合体をそれぞれ重合体２〜８とする。
【００６０】
【表１】
2007152962.tif 000007
【００６１】
ＵＶＡ１：２−[２'−ヒドロキシ−５'−（メタクリロイルオキシエチル）フェニル]−２Ｈ−ベンゾトリアゾール
ＵＶＡ２：２−[２'−ヒドロキシ−５'−（β−メタクリロイルオキシエトキシ）−３'−ｔｅｒｔ−ブチルフェニル]−４−ｔｅｒｔ−ブチル−２Ｈ−ベンゾトリアゾール
ＨＡＬＳ１：４−メタクリロイルオキシ−２，２，６，６−テトラメチルピペリジン
ＨＡＬＳ２：１−メタクリロイル−４−メタクリロイルアミノ−２，２，６，６−テトラメチルピペリジン
ＣＨＭＡ：シクロヘキシルメタクリレートｎ−ＢＭＡ：ｎ−ブチルメタクリレート
ＢＡ：ブチルアクリレート
ＭＭＡ：メチルメタクリレート
ＨＥＭＡ：２−ヒドロキシエチルメタクリレート
ＭＡＡ：メタクリル酸開始剤：ｔｅｒｔ−ブチルパーオキシ−２−エチルヘキサノエート
【００６２】
（実施例１）
合成例１で得られた重合体溶液に、多官能イソシアネート（「スミジュールＮ−３２００」住友バイエルウレタン社製）を溶液中のヒドロキシル基に対するイソシアネート基の当量比が１：１となる量だけ秤取して混合した。さらに、得られた混合物にシンナーを添加して希釈し、混合物の粘度をグラビアコートが可能となる粘度に調整した。
【００６３】
コロナ放電処理により表面エネルギーが５０ｄｙｎ／ｃｍになるように処理を行った２軸配向ポリエチレンテレフタレートフィルム（「ルミラーＴ」東レ社製、厚さ１００ミクロン）の処理面に、粘度を調整した上記混合物をグラビアコーターを用いて塗布し、１００℃で２分間熱風乾燥し硬化を行った。その後３０℃雰囲気下で１週間放置した後、下記に示す物性評価を行った。結果を表３に示す。
【００６４】
（表面ぬれ指数）
ＪＩＳＫ−６７６８ぬれ試験方法に準拠して、ぬれ指数を判定した。
【００６５】
（促進耐候性試験）
２７５ｎｍ以下の波長領域を遮断するフィルタを備えた超エネルギー照射試験装置（「ＵＥ−１ＤＥＣ型」スガ試験器社製）を用いて、ＵＶ照射強度が約１００ｍＷ／ｃｍ2、ブラックパネル温度が７０℃、湿度が５０％Ｒｈの状態を約１０時間保持する照射過程と、ブラックパネル温度が５０℃、湿度が９６％Ｒｈの状態を２時間保持する湿潤過程とを１サイクルとして、この照射・湿潤サイクルを１５サイクル繰り返した。
【００６６】
この促進耐候性試験の前後におけるフィルムの密着性、外観、フィルムヘイズを下記条件で測定した。
【００６７】
（密着性）
紫外線吸収性重合体層上に「セロテープ（登録商標）ＣＴ４０５−２４」（ニチバン社製）を圧着させた後、セロテープ（登録商標）を１８０度反対方向に強制的に剥離し、剥離度合いを下記のように目視により観察した。
◎：剥離なし
○：わずかに点剥離
△：剥離面積が１０％未満
×：剥離面積が１０％以上
【００６８】
（外観）
紫外線吸収性複合フィルムの外観を目視により観察した。
【００６９】
（フィルムヘイズ）
ＪＩＳＫ７１０５に準拠して、日本電色工業社製の濁度計「ＮＤＨ−３００Ａ」を用いて測定した。
【００７０】
（実施例２）
実施例１と同様にして、コロナ放電処理により表面エネルギーが４１ｄｙｎ／ｃｍになるように処理を行った無延伸ポリプロピレンフィルム（「Ｐ−１０１１」東洋紡社製、厚さ５０ミクロン）の処理面上に、表２に示す重合体を所定の塗工機を用いて塗布し紫外線吸収性複合フィルムを作成した。実施例１と同様にして試験を行った。試験結果を表３に示す。
【００７１】
（実施例３〜５及び比較例１，２）
実施例１と同様にして、表２に示す重合体及びプラスチックフィルムを使用して所定の塗工機を用いて紫外線吸収性複合フィルムを作成した。実施例１と同様にして試験を行った。それぞれの試験結果を表３に示す。
【００７２】
（実施例６）
合成例６で得られた重合体６の溶液にエポキシ樹脂（「デコナール ＥＸ６２２」）を、溶液中のカルボキシル基に対するエポキシ基の当量比が１：１となる量だけ秤量して混合し、コンマコーターを用いて紫外線吸収性複合フィルムを作成した。実施例１と同様にして試験を行った。試験結果を表３に示す。
【００７３】
【表２】
2007152962.tif 000008
【００７４】
【表３】
2007152962.tif 000009
【手続補正書】
【提出日】平成19年2月14日(2007.2.14)
【手続補正１】
【補正対象書類名】特許請求の範囲
【補正対象項目名】全文
【補正方法】変更
【補正の内容】
【特許請求の範囲】
【請求項１】
片面又は両面を易接着処理したプラスチックフィルムの処理面上に、下記一般式（１）及び（２）で表される紫外線吸収性単量体から選ばれる少なくとも一種を２０質量％〜３０質量％含む単量体組成物をラジカル重合してなる紫外線吸収性重合体を含有し（他の重合体は混合しない）、かつ硬化された紫外線吸収性重合体層を有することを特徴とする紫外線吸収性複合フィルム。
【化１】
2007152962.tif 000015
（式中、Ｒ１は水素原子または炭素数１〜８の炭化水素基を表し、Ｒ２は低級アルキレン基を表し、Ｒ３は水素原子またはメチル基を表し、Ｘは水素原子、ハロゲン、炭素数１〜８の炭化水素基、低級アルコキシ基、シアノ基またはニトロ基を表す。）
【化２】
2007152962.tif 000016
（式中、Ｒ４は低級アルキレン基を表し、Ｒ５は水素原子またはメチル基を表す。）
【請求項２】
当該重合体が下記一般式（３）、（４）及び（５）で表される単量体から選ばれる少なくとも一種をさらに含む単量体組成物をラジカル重合したものである請求項１記載の紫外線吸収性複合フィルム。
【化３】
2007152962.tif 000017
（式中、Ｒ６は水素原子またはシアノ基を表し、Ｒ７、Ｒ８はそれぞれ独立して水素原子またはメチル基を表し、Ｒ９は水素原子または炭化水素基を表し、Ｙは酸素原子またはイミノ基を表す。）
【化４】
2007152962.tif 000018
（式中、Ｒ６は水素原子またはシアノ基を表し、Ｒ７、Ｒ８、Ｒ７’、Ｒ８’はそれぞれ独立して水素原子またはメチル基を表し、Ｙは酸素原子またはイミノ基を表す。）
【化５】
2007152962.tif 000019
（式中、Ｒ１０は水素原子またはメチル基を表し、Ｚは炭素数が４以上の炭化水素基を表す。）
【請求項３】
紫外線吸収性重合体が硬化性官能基を有し、紫外線吸収性重合体層が硬化剤を含む請求項１又は２記載の紫外線吸収性複合フィルム。
【請求項４】
硬化性官能基が活性水素を有する基である請求項３記載の紫外線吸収性複合フィルム。
【請求項５】
硬化剤がイソシアネート化合物、エポキシ樹脂又はアミノプラスト樹脂である請求項３又は４記載の紫外線吸収性複合フィルム。
【請求項６】
プラスチックフィルムの厚さが１〜１，０００ミクロンであり、易接着処理面の表面ぬれ指数が３６ｄｙｎ／ｃｍ以上である請求項１乃至５のいずれかに記載の紫外線吸収性複合フィルム。
【手続補正２】
【補正対象書類名】明細書
【補正対象項目名】００１０
【補正方法】変更
【補正の内容】
【００１０】
【化４】
2007152962.tif 000020
【手続補正３】
【補正対象書類名】明細書
【補正対象項目名】００４６
【補正方法】変更
【補正の内容】
【００４６】
紫外線吸収性重合体の数平均分子量（Ｍｎ）は、特に限定されないが、２，０００〜５００，０００が好ましく、より好ましくは４，０００〜３００，０００であり、さらに好ましくは５，０００〜２００，０００である。なお数平均分子量は、ポリスチレン標準ＧＰＣで測定した値である。
【手続補正４】
【補正対象書類名】明細書
【補正対象項目名】００５７
【補正方法】変更
【補正の内容】
【００５７】
以下、具体例によって本発明をさらに詳細に説明するが、本発明はこれらにより何ら限定されるものではない。なお特に断りのない限り、具体例に記載された「部」は重量部を、「％」は「重量％」を示すものとする。
【手続補正５】
【補正対象書類名】明細書
【補正対象項目名】００５９
【補正方法】変更
【補正の内容】
【００５９】
（合成例２〜８）
表１に示す単量体組成物及び配合量で、合成例１と同様にして紫外線吸収性重合体を製造した。製造した重合体をそれぞれ重合体２〜８とする。
【手続補正６】
【補正対象書類名】明細書
【補正対象項目名】００６２
【補正方法】変更
【補正の内容】
【００６２】
（例１）
合成例１で得られた重合体溶液に、多官能イソシアネート（「スミジュールＮ−３２００」住友バイエルウレタン社製）を溶液中のヒドロキシル基に対するイソシアネート基の当量比が１：１となる量だけ秤取して混合した。さらに、得られた混合物にシンナーを添加して希釈し、混合物の粘度をグラビアコートが可能となる粘度に調整した。
【手続補正７】
【補正対象書類名】明細書
【補正対象項目名】００７０
【補正方法】変更
【補正の内容】
【００７０】
（例２）
例１と同様にして、コロナ放電処理により表面エネルギーが４１ｄｙｎ／ｃｍになるように処理を行った無延伸ポリプロピレンフィルム（「Ｐ−１０１１」東洋紡社製、厚さ５０ミクロン）の処理面上に、表２に示す重合体を所定の塗工機を用いて塗布し紫外線吸収性複合フィルムを作成した。例１と同様にして試験を行った。試験結果を表３に示す。
【手続補正８】
【補正対象書類名】明細書
【補正対象項目名】００７１
【補正方法】変更
【補正の内容】
【００７１】
（例３〜５及び例７，８）
例１と同様にして、表２に示す重合体及びプラスチックフィルムを使用して所定の塗工機を用いて紫外線吸収性複合フィルムを作成した。例１と同様にして試験を行った。それぞれの試験結果を表３に示す。
【手続補正９】
【補正対象書類名】明細書
【補正対象項目名】００７２
【補正方法】変更
【補正の内容】
【００７２】
（例６）
合成例６で得られた重合体６の溶液にエポキシ樹脂（「デナコール  ＥＸ６２２」）を、溶液中のカルボキシル基に対するエポキシ基の当量比が１：１となる量だけ秤量して混合し、コンマコーターを用いて紫外線吸収性複合フィルムを作成した。例１と同様にして試験を行った。試験結果を表３に示す。
【手続補正１０】
【補正対象書類名】明細書
【補正対象項目名】００７３
【補正方法】変更
【補正の内容】
【００７３】
【表２】
2007152962.tif 000021
【手続補正１１】
【補正対象書類名】明細書
【補正対象項目名】００７４
【補正方法】変更
【補正の内容】
【００７４】
【表３】
2007152962.tif 000022